(57)【要約】      （修正有）【課題】（ｉ）低いＴ剥離強度（例えば、１０Ｎ／ｉｎ未満）及び低いタック（それ自体以外の基材に迅速な結合を形成しない）を同時に提供し、（ｉｉ）高い重ね剪断（例えば、１時間超）を維持する、感圧接着剤組成物の提供。【解決手段】ａ）オレフィンブロックコポリマー、ｂ）粘着付与剤、ｃ）０．９０ｇ／ｃｃ〜０．９４ｇ／ｃｃの密度を有するエチレン系ポリマー、及びｄ）油、を含む組成物。該組成物は、締結装置、例えば、衛生吸収性製品用の締結装置における粘性層としての有益な用途を見出す。【選択図】なし【特許請求の範囲】
【請求項１】
組成物であって、
ａ）オレフィンブロックコポリマー、
ｂ）粘着付与剤、
ｃ）０．９０ｇ／ｃｃ〜０．９４ｇ／ｃｃの密度を有するエチレン系ポリマー、及び    ｄ）油、の成分を含む、前記組成物。
【請求項２】
前記エチレン系ポリマーが、０．５ｇ／１０分〜７５ｇ／１０分のメルトインデックスを有する、請求項１に記載の前記組成物。
【請求項３】
前記オレフィンブロックコポリマーが、エチレン／α−オレフィンマルチブロックコポリマーである、請求項１または請求項２に記載の前記組成物。
【請求項４】
前記粘着付与剤が、非水素化脂肪族Ｃ５樹脂、水素化脂肪族Ｃ５樹脂、芳香族変性Ｃ５樹脂、テルペン樹脂、水素化Ｃ９樹脂、及びこれらの組み合わせからなる群から選択され、前記粘着付与剤が、０．９２ｇ／ｃｃ〜１．０６ｇ／ｃｃの密度、及び１７５℃で１０００パスカル秒（Ｐａ・ｓ）未満の溶融粘度を有する、請求項１〜３のいずれか一項に記載の前記組成物。
【請求項５】
前記エチレン系ポリマーが、３０ｇ／１０分〜５０ｇ／１０分のメルトインデックスを有するエチレンホモポリマーである、請求項１〜４のいずれか一項に記載の前記組成物。
【請求項６】
（ａ）３０重量％〜５０重量％の前記オレフィンブロックコポリマー、
（ｂ）３０重量％〜５０重量％の前記粘着付与剤、
（ｃ）５重量％〜１５重量％の前記エチレン系ポリマー、及び
（ｄ）５重量％〜１５重量％の油、を含む、請求項１〜５のいずれか一項に記載の前記組成物。
【請求項７】
前記組成物中に存在するオレフィンブロックコポリマーの量が、前記組成物中に存在する粘着付与剤の量以上である、請求項１〜６のいずれか一項に記載の前記組成物。
【請求項８】
前記組成物が、０．８５０ｇ／ｃｃ〜０．９２５ｇ／ｃｃの密度を有する、請求項１〜７のいずれか一項に記載の前記組成物。
【請求項９】
前記組成物が、１０ｇ／１０分〜１００ｇ／１０分（１９０℃及び２．１６ｋｇ）のメルトインデックスを有する、請求項１〜８のいずれか一項に記載の前記組成物。
【請求項１０】
前記組成物が、１時間超の重ね剪断を有する、請求項１〜９のいずれか一項に記載の前記組成物。
【請求項１１】
前記組成物が、「０Ｎ／インチ超」〜４Ｎ／インチの１８０°剥離力を有する、請求項１〜１０のいずれか一項に記載の前記組成物。
【請求項１２】
前記組成物が、１Ｎ／インチ〜１０Ｎ／インチのＴ剥離力を有する、請求項１〜１１のいずれか一項に記載の前記組成物。
【請求項１３】
請求項１〜１２のいずれか一項に記載の前記組成物から形成された、フィルム。
【請求項１４】
請求項１〜１２のいずれか一項に記載の前記組成物から形成された少なくとも１つの構成要素を含む、物品。
【請求項１５】
締結装置であって、
第１の粘性層を含む第１の基材と、
第２の粘性層を含む第２の基材と、を含み、
各粘性層が、独立して、
ａ）オレフィンブロックコポリマー、
ｂ）粘着付与剤、
ｃ）０．９０ｇ／ｃｃ〜０．９４ｇ／ｃｃの密度を有するエチレン系ポリマー、及び
ｄ）油、を含む組成物から形成される、前記締結装置。
【発明の詳細な説明】
【背景技術】
【０００１】
関連出願の参照
本出願は、２０１３年８月２０日に出願された米国出願第６１／８６７，８４４号の優先権を主張するものである。
【技術分野】
【０００２】
本開示は、粘性層用の組成物及び粘性層を利用した締結装置を対象とする。
【０００３】
ホットメルト感圧接着剤配合物は、多くの用途が見出され、これらのうちの１つは、衛生吸収性製品用の再閉鎖可能な締結システムのための感圧接着剤としてのものである。衛生吸収性製品（またはＨＡＰ）としては、おむつ、成人用失禁用製品、水泳用おむつ、及びトレーニングパンツが挙げられる。衛生吸収性製品は、典型的に、天然または合成ポリマー繊維及び熱可塑性ポリマーから作製されたフィルムを含む不織布の層からなる。ＨＡＰの信頼性（すなわち、漏出の防止）、快適さ（すなわち、使用中の柔軟性及びフィット感）、及び寿命（例えば、（滲出物を確認するために）開放した後の再閉鎖能力）は、タブのランディングゾーンにのみ接着するが、ヒトの皮膚、他のＨＡＰ部分、または混入物質等の異物には張り付かない、「感圧接着剤締結タブ」の能力に依存する。ＨＡＰ締結システムが異物に接着するとき、ＨＡＰの信頼性、快適さ、及び寿命が低減する。混入物質または異物への締結システムの接着は、付着強度を弱め、結局は、締結システムに障害を来たす恐れがある。
【０００４】
ＨＡＰと同様に、他の製品、例えば、医療用防護衣服及び医療用ドレープは、医療用衣服の着用者（例えば、外科医及び医療助手）への血液由来病原体の汚染を防ぎ、かつ選択された医療用ドレープに対して患者の創傷及び手術部位の隔離を提供するために、粘性締結システムを必要とする。一緒に結合させた従来の感圧接着剤タブ（例えば、おむつタブ）は、再位置決め性に対しては低剥離力を呈するが、ＨＡＰを閉鎖したままにするために高剪断を示す。しかしながら、従来のおむつタブはまた、異物に接着し、信頼性を低下させる。機械的締結具、例えば、フックアンドループ締結具は、皮膚上でゴツゴツしており、また、製造コストが高いため、問題がある。
【０００５】
それ自体にのみ接着する（粘性がある）しながら、（ｉ）低いＴ剥離強度（例えば、１０Ｎ／ｉｎ未満）及び低いタック（それ自体以外の基材に迅速な結合を形成しない）を同時に提供し、（ｉｉ）高い重ね剪断（例えば、１時間超）を維持する、感圧接着剤組成物の必要性が存在する。そのような組成物から形成された粘性層を使用する締結システムのさらなる必要性が存在する。これらの必要性及び他の必要性は、以下の発明によって満たされた。
【発明の概要】
【０００６】
本開示は、締結装置において粘性層として使用されるときに、低いＴ剥離力（例えば、１０Ｎ／ｉｎ未満）及び高い重ね剪断（例えば、１時間超）を呈する組成物を対象とする。
【０００７】
一実施形態において、本開示は、
ａ）オレフィンブロックコポリマー、
ｂ）粘着付与剤、
ｃ）０．９０ｇ／ｃｃ〜０．９４ｇ／ｃｃの密度を有するエチレン系ポリマー、及び
ｄ）油、の成分を含む組成物を提供する。
【０００８】
一実施形態において、本開示は、
第１の粘性層を含む第１の基材と、
第２の粘性層を含む第２の基材と、を含み、
各粘性層が、独立して、
ａ）オレフィンブロックコポリマー、
ｂ）粘着付与剤、
ｃ）０．９０ｇ／ｃｃ〜０．９４ｇ／ｃｃの密度を有するエチレン系ポリマー、及び
ｄ）油、を含む組成物から形成される、締結装置を提供する。
【図面の簡単な説明】
【０００９】
【図１】本開示の一実施形態に従う締結装置を示す。
【図２】本開示の一実施形態に従う締結装置を有するおむつを示す。
【発明を実施するための形態】
【００１０】
上述のように、本発明は、
ａ）オレフィンブロックコポリマー、
ｂ）粘着付与剤、
ｃ）０．９０ｇ／ｃｃ〜０．９４ｇ／ｃｃの密度を有するエチレン系ポリマー、及び
ｄ）油、の成分を含む組成物を提供する。
【００１１】
本発明の組成物は、本明細書に記載の２つ以上の実施形態の組み合わせを含んでもよい。
【００１２】
本発明の組成物の各成分は、本明細書に記載の２つ以上の実施形態の組み合わせを含んでもよい。
【００１３】
本明細書に記載の実施形態は、本発明の組成物、本発明のフィルム、本発明の物品、及び本発明の締結装置に適用する。
【００１４】
一実施形態において、エチレン系ポリマーは、０．５ｇ／１０分〜７５ｇ／１０分、さらには２ｇ／１０分〜７５ｇ／１０分、さらには５ｇ／１０分〜７５ｇ／１０分のメルトインデックスを有する。
【００１５】
一実施形態において、エチレン系ポリマーは、１０ｇ／１０分〜７５ｇ／１０分、さらには２０ｇ／１０分〜７０ｇ／１０分、さらには３０ｇ／１０分〜６０ｇ／１０分のメルトインデックスを有する。
【００１６】
一実施形態において、エチレン系ポリマーは、０．９１ｇ／ｃｃ〜０．９４ｇ／ｃｃ、さらには０．９２〜０．９４ｇ／ｃｃ、さらには０．９２〜０．９３ｇ／ｃｃの密度を有する。
【００１７】
一実施形態において、エチレン系ポリマーは、９０℃〜１１５℃、さらには１００℃〜１１５℃、さらには１１０℃〜１１５℃の融解温度（Ｔｍ）を有する。
【００１８】
一実施形態において、エチレン系ポリマーは、ＬＤＰＥである。
【００１９】
一実施形態において、エチレン系ポリマーは、エチレンホモポリマーである。さらなる実施形態において、エチレンホモポリマーは、３０ｇ／１０分〜５０ｇ／１０分のメルトインデックスを有する。
【００２０】
一実施形態において、オレフィンブロックコポリマーは、エチレン／α−オレフィンマルチブロックコポリマーである。
【００２１】
一実施形態において、粘着付与剤は、非水素化脂肪族Ｃ５樹脂、水素化脂肪族Ｃ５樹脂、芳香族変性Ｃ５樹脂、テルペン樹脂、水素化Ｃ９樹脂、またはこれらの組み合わせからなる群から選択される。さらなる実施形態において、粘着付与剤は、０．９２ｇ／ｃｃ〜１．０６ｇ／ｃｃの密度を有する。さらなる実施形態において、粘着付与剤は、１７５℃で１０００パスカル秒（Ｐａ・ｓ）未満の溶融粘度を有する。
【００２２】
一実施形態において、本組成物は、
（ａ）３０重量％〜５０重量％のオレフィンブロックコポリマー、
（ｂ）３０重量％〜５０重量％の粘着付与剤、
（ｃ）５重量％〜１５重量％のエチレン系ポリマー、及び
（ｄ）５重量％〜１５重量％の油、を含む。各重量パーセントは、本組成物の重量に基づく。
【００２３】
一実施形態において、本組成物中に存在するオレフィンブロックコポリマーの量は、本組成物中に存在する粘着付与剤の量以上である。
【００２４】
一実施形態において、本組成物は、０．８５０ｇ／ｃｃ〜０．９２５ｇ／ｃｃの密度を有する。
【００２５】
一実施形態において、本組成物は、１０ｇ／１０分〜１００ｇ／１０分（１９０℃及び２．１６ｋｇ）のメルトインデックスを有する。
【００２６】
一実施形態において、本組成物は、１時間超の重ね剪断を有する。
【００２７】
一実施形態において、本組成物は、「０Ｎ／インチ超」〜４Ｎ／インチの１８０°剥離力を有する。
【００２８】
一実施形態において、本組成物は、１Ｎ／インチ〜１０Ｎ／インチのＴ剥離力を有する。
【００２９】
本発明の組成物は、本明細書に記載の２つ以上の実施形態の組み合わせを含んでもよい。
【００３０】
エチレン系ポリマーは、本明細書に記載の２つ以上の実施形態の組み合わせを含んでもよい。
【００３１】
オレフィンブロックコポリマーは、本明細書に記載の２つ以上の実施形態の組み合わせを含んでもよい。
【００３２】
粘着付与剤は、本明細書に記載の２つ以上の実施形態の組み合わせを含んでもよい。
【００３３】
油は、本明細書に記載の２つ以上の実施形態の組み合わせを含んでもよい。
【００３４】
本発明はまた、本発明の組成物から形成されたフィルムも提供する。
【００３５】
本発明はまた、本発明の組成物から形成された少なくとも１つの構成要素を含む物品も提供する。
【００３６】
フィルムは、本明細書に記載の２つ以上の実施形態の組み合わせを含んでもよい。
【００３７】
物品は、本明細書に記載の２つ以上の実施形態の組み合わせを含んでもよい。
【００３８】
本発明はまた、締結装置であって、
第１の粘性層を含む第１の基材と、
第２の粘性層を含む第２の基材と、を含み、
各粘性層が、独立して、
ａ）本明細書に記載のオレフィンブロックコポリマー、
ｂ）本明細書に記載の粘着付与剤、
ｃ）本明細書に記載の０．９０ｇ／ｃｃ〜０．９４ｇ／ｃｃの密度を有するエチレン系ポリマー、及び
ｄ）本明細書に記載の油、を含む組成物から形成される、締結装置も提供する。
【００３９】
締結装置における一実施形態において、エチレン系ポリマーは、０．５ｇ／１０分〜７５ｇ／１０分のメルトインデックスを有する。
【００４０】
締結装置における一実施形態において、同じ組成物を使用して、第１の粘性層及び第２の粘性層を形成する。さらなる実施形態において、本組成物は、０．８５０ｇ／ｃｃ〜０．９２５ｇ／ｃｃの密度を有する。さらなる実施形態において、本組成物は、１０ｇ／１０分〜１００ｇ／１０分（１９０℃及び２．１６ｋｇ）のメルトインデックスを有する。
【００４１】
締結装置における一実施形態において、本締結装置は、衛生吸収性製品の構成要素である。
【００４２】
締結装置における一実施形態において、第１の基材は、衛生吸収性製品用のタブの構成要素である。
【００４３】
締結装置における一実施形態において、第２の基材は、衛生吸収性製品用のランディング領域の構成要素である。
【００４４】
締結装置における一実施形態において、本締結装置は、おむつの構成要素である。
【００４５】
締結装置における一実施形態において、本締結装置は、医療用衣服、防護衣服、医療用ドレープ、及びこれらの組み合わせからなる群から選択される物品の構成要素である。
【００４６】
締結装置は、本明細書に記載の２つ以上の実施形態の組み合わせを含んでもよい。
【００４７】
Ａ．オレフィンブロックコポリマー
本発明の組成物は、オレフィンブロックコポリマーを含む。本明細書で使用されるとき、「オレフィンブロックコポリマー」（またはＯＢＣ）は、マルチブロックまたはセグメント化コポリマーであり、ペンダントまたはグラフト化ではなく、直鎖で結合している２つ以上の化学的に異なる領域またはセグメント（「ブロック」と称する）を含む、すなわち、重合したエチレン性官能基に関して末端間で結合した化学的に差別化された単位を含むポリマーである。ある特定の実施形態において、ブロックは、そこに組み込まれるコモノマーの量またはタイプ、密度、結晶性の量、このような組成のポリマーに起因する結晶子のサイズ、立体規則性のタイプもしくは程度（アイソタクチックもしくはシンジオタクチック）、レジオ規則性もしくはレジオ不規則性、分岐の量（長鎖分岐または超分岐を含む）、均質性、または任意の他の化学的もしくは物理的性質が異なる。オレフィンブロックコポリマーは、コポリマーの特異なプロセス製法による、多分散指数（ＰＤＩもしくはＭｗ／Ｍｎ）、ブロック長分布、及び／またはブロック数分布の特異な分布を特徴とする。より具体的には、連続プロセスで製造されたとき、ＯＢＣの実施形態は、１．７〜８、または１．７〜３．５、または１．７〜２．５、または１．８〜２．５、または１．８〜２．１の範囲のＰＤＩを有し得る。バッチまたは半バッチプロセスで製造されたとき、ＯＢＣの実施形態は、１．０〜２．９、または１．３〜２．５、または１．４〜２．０、または１．４〜１．８の範囲のＰＤＩを有し得る。
【００４８】
一実施形態において、ＯＢＣは、エチレン／α−オレフィンマルチブロックコポリマーである。エチレン／α−オレフィンマルチブロックコポリマーは、少なくとも５０モル％、または少なくとも６０モル％、少なくとも７０モル％、または少なくとも８０モル％を含むエチレン由来の単位の大部分のモル分率を含み、マルチブロックコポリマーの残部はコモノマーを含む。エチレン／α−オレフィンマルチブロックコポリマーは、エチレン及び共重合可能なα−オレフィンコモノマーを、化学的または物理的性質において異なる２つ以上の重合モノマー単位の複数の（すなわち、２つ以上の）ブロックまたはセグメントを特徴とし（ブロックインターポリマー）、マルチブロックコポリマーである重合形態でさらに含む。いくつかの実施形態において、マルチブロックコポリマーは、式、
（ＡＢ）ｎ
によって表すことができ、
式中、ｎは、少なくとも１、好ましくは、１よりも大きい整数、例えば、２、３、４、５、１０、１５、２０、３０、４０、５０、６０、７０、８０、９０、１００、またはそれ以上であり、「Ａ」は、ハードブロックまたはセグメントを表わし、「Ｂ」は、ソフトブロックまたはセグメントを表わす。Ａ（複数可）及びＢ（複数可）は、分岐状または星形状の様式とは対照的に、線状の様式で連結されている。「ハード」セグメントは、エチレンが、いくつかの実施形態において、９５重量パーセントを超える量で存在し、他の実施形態において、９８重量パーセントを超える量で存在する重合単位のブロックを指す。言い換えると、ハードセグメント内のコモノマー含有量は、いくつかの実施形態において、ハードセグメントの総重量の５重量パーセント未満であり、他の実施形態において、２重量パーセント未満である。いくつかの実施形態において、ハードセグメントは、全てのまたは実質的に全てのエチレンを含む。
【００４９】
一方、「ソフト」セグメントは、コモノマー含有量が、いくつかの実施形態において、ソフトセグメントの総重量の５重量パーセント超であり、様々な他の実施形態において、８重量パーセント超、１０重量パーセント超、または１５重量パーセント超である、重合単位のブロックを指す。いくつかの実施形態において、ソフトセグメント内のコモノマー含有量は、２０重量パーセント超、２５重量パーセント超、３０重量パーセント超、３５重量パーセント超、４０重量パーセント超、４５重量パーセント超、５０重量パーセント超であり得るか、または様々な他の実施形態において、６０重量パーセント超であり得る。
【００５０】
２つ以上のモノマーから形成されたそれぞれの区別可能なセグメントまたはブロックが単一のポリマー鎖に接合されるため、ポリマーは、標準的な選択的抽出手法を用いて完全に分画することができない。例えば、比較的結晶質の領域（高密度セグメント）及び比較的非晶質の領域（低密度セグメント）を含むポリマーは、異なる溶媒を用いても選択的に抽出または分画されることができない。一実施形態において、ジアルキルエーテルまたはアルカン溶媒のいずれかを用いて抽出可能なポリマーの量は、ポリマー総重量の１０％未満、または７％未満、または５％未満、または２％未満である。
【００５１】
加えて、本明細書において開示されるＯＢＣは、ポアソン分布ではなくシュルツ・フローリー分布に当てはまるＰＤＩを有する。本発明のＯＢＣは、米国特許第７，８５８，７０６号及び米国特許第７，６０８，６６８号において記載される重合プロセスによって生成され、多分散ブロック分布ならびにブロックサイズの多分散分布の両方を有する生成物をもたらす。このことは、識別可能な物理的特性を有するＯＢＣ生成物の形成をもたらす。多分散ブロック分布の理論的利益は、Ｐｏｔｅｍｋｉｎ，Ｐｈｙｓｉｃａｌ  Ｒｅｖｉｅｗ  Ｅ（１９９８）５７（６），ｐｐ．６９０２−６９１２、及びＤｏｂｒｙｎｉｎ，Ｊ．Ｃｈｅｍ．Ｐｈｖｓ．（１９９７）１０７（２１），ｐｐ９２３４−９２３８において以前にモデル化され考察されている。
【００５２】
一実施形態において、オレフィンブロックコポリマーは、エチレン／α−オレフィンマルチブロックコポリマーである。さらなる実施形態において、エチレン／α−オレフィンマルチブロックコポリマーは、０．８６〜０．８９ｇ／ｃｃ、さらには０．８７〜０．８８ｇ／ｃｃ（１ｃｃ＝１ｃｍ３）の密度を有する。
【００５３】
一実施形態において、エチレン／α−オレフィンマルチブロックコポリマーは、（Ａ）１．７〜３．５のＭｗ／Ｍｎ、少なくとも１つの融点（Ｔｍ、摂氏温度単位）、及び密度（ｄ、グラム／立方センチメートル単位）を有すると定義され、Ｔｍ及びｄの数値が以下の関係に相当する。
Ｔｍ＞−２００２．９＋４５３８．５（ｄ）−２４２２．２（ｄ）２。
【００５４】
一実施形態において、エチレン／α−オレフィンマルチブロックコポリマーは、（Ａ）１．７〜３．５のＭｗ／Ｍｎ、少なくとも１つの融点（Ｔｍ、摂氏温度単位）、及び密度（ｄ、グラム／立方センチメートル単位）を有すると定義され、Ｔｍ及びｄの数値が以下の関係に相当し、
Ｔｍ＞−２００２．９＋４５３８．５（ｄ）−２４２２．２（ｄ）２
式中、ｄは、０．８６６ｇ／ｃｃ、または０．８７ｇ／ｃｃ〜０．８９ｇ／ｃｃ、または〜０．９１ｇ／ｃｃ、または〜０．９３ｇ／ｃｃであり、Ｔｍは、１１３℃〜、または１１５℃〜、または１１７℃〜、または１１８℃〜１２０℃、または〜１２１℃、または〜１２５℃である。
【００５５】
一実施形態において、エチレン／α−オレフィンマルチブロックコポリマーは、（Ｂ）１．７〜３．５のＭｗ／Ｍｎを有すると定義され、融解熱、ΔＨ（Ｊ／ｇ単位）、及び最も高いＤＳＣピークと最も高い結晶化分析分割（「ＣＲＹＳＴＡＦ」）ピークとの間の温度差として定義されるデルタ量、ΔＴ（摂氏温度単位）によって特徴付けられ、ΔＴ及びΔＨの数値が以下の関係を有し、
ΔＨがゼロを超え、最大１３０Ｊ／ｇである場合、
ΔＴ＞−０．１２９９（ΔＨ）＋６２．８１であり、
ΔＨが１３０Ｊ／ｇを超える場合、ΔＴ≧４８℃であり、
このＣＲＹＳＴＡＦピークは、累積ポリマーの少なくとも５パーセントを用いて決定され、ポリマーの５パーセント未満が特定可能なＣＲＹＳＴＡＦピークを有する場合、ＣＲＹＳＴＡＦ温度は、３０℃である。
【００５６】
一実施形態において、エチレン／α−オレフィンマルチブロックコポリマーは、（Ｃ）弾性回復Ｒｅ（パーセント単位、３００パーセントの引張）及びエチレン／α−オレフィンインターポリマーの圧縮成形フィルムを使って測定された１サイクルを有すると定義され、密度（ｄ、グラム／立方センチメートル）を有し、Ｒｅ及びｄの数値は、エチレン／α−オレフィンインターポリマーが実質的に架橋相を含まない場合、以下の関係を満たす。
Ｒｅ＞１４８１−１６２９（ｄ）
【００５７】
一実施形態において、エチレン／α−オレフィンマルチブロックコポリマーは、（Ｄ）ＴＲＥＦを用いて分画されるときに、４０℃から１３０℃の間で溶出する分子量画分であって、該画分が、同じ温度間で溶出する比較対象となるランダムエチレンインターポリマー画分よりも少なくとも５パーセント高いコモノマーモル含量を有することを特徴とする分子量画分を有すると定義され、前記比較対象となるランダムエチレンインターポリマーが同じコモノマー（複数可）を有し、かつ、エチレン／α−オレフィンインターポリマーのそれの１０パーセント以内のメルトインデックス、密度、及び（ポリマー全体に基づく）コモノマーモル含量を有する。
【００５８】
一実施形態において、エチレン／α−オレフィンマルチブロックコポリマーは、（Ｅ）２５℃での貯蔵弾性率、Ｇ’（２５℃）、及び１００℃での貯蔵弾性率、Ｇ’（１００℃）を有すると定義され、Ｇ’（２５℃）対Ｇ’（１００℃）の比が約１：１〜約９：１である。
【００５９】
一実施形態において、エチレン／α−オレフィンマルチブロックコポリマーは、（Ｆ）画分が少なくとも０．５かつ約１までのブロック指数、及び約１．３よりも大きい分子量分布Ｍｗ／Ｍｎを有することを特徴とする、ＴＲＥＦを用いて分画されるときに、４０℃から１３０℃の間で溶出する分子量画分を有すると定義される。さらなる実施形態において、エチレン／α−オレフィンマルチブロックコポリマーは、約３．５以下の分子量分布Ｍｗ／Ｍｎを有する。
【００６０】
一実施形態において、エチレン／α−オレフィンマルチブロックコポリマーは、（Ｇ）ゼロを超え約１．０までの平均ブロック指数及び約１．３を超える分子量分布Ｍｗ／Ｍｎを有すると定義される。
【００６１】
エチレン／α−オレフィンマルチブロックコポリマーは、上で説明される（Ａ）〜（Ｇ）の特性のうちの任意の組み合わせを有し得る。
【００６２】
好適なコモノマーの非限定的な例としては、３〜３０個の炭素原子からなる直鎖／分岐鎖α−オレフィン、例えば、プロピレン、１−ブテン、１−ペンテン、３−メチル−ｌ−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、及び１−エイコセン等；３〜３０個、または３〜２０個の炭素原子からなるシクロ−オレフィン、例えば、シクロペンテン、シクロヘプテン、ノルボルネン、５−メチル−２−ノルボルネン、テトラシクロドデセン、及び２−メチル−１，４，５，８−ジメタノ−１，２，３，４，４ａ，５，８，８ａ−オクタヒドロナフタレン等；ジ及びポリオレフィン、例えば、ブタジエン、イソプレーン、４−メチル−１，３−ペンタジエン、１，３−ペンタジエン、１，４−ペンタジエン、１，５−ヘキサジエン、１，４−ヘキサジエン、１，３−ヘキサジエン、１，３−オクタジエン、１，４−オクタジエン、１，５−オクタジエン、１，６−オクタジエン、１，７−オクタジエン、エチリデンノルボルネン、ビニルノルボルネン、ジシクロペンタジエン、７−メチル−１，６−オクタジエン、４−エチリデン−８−メチル−１，７−ノナジエン、及び５，９−ジメチル−１，４，８−デカトリエン等；ならびに３−フェニルプロペン、４−フェニルプロペン、１，２−ジフルオロエチレン、テトラフルオロエチレン、及び３，３，３−トリフルオロ−１−プロペン等が挙げられる。
【００６３】
一実施形態において、エチレン／α−オレフィンマルチブロックコポリマー中のコモノマーは、プロピレン、ブテン、ヘキセン、及びオクテンから選択される。
【００６４】
一実施形態において、エチレン／α−オレフィンマルチブロックコポリマーは、スチレンを除外する。
【００６５】
一実施形態において、エチレン／α−オレフィンマルチブロックコポリマーは、エチレン／オクテンマルチブロックコポリマーである。さらなる実施形態において、エチレン／オクテンマルチブロックコポリマーは、０．８６〜０．８９ｇ／ｃｃ（１ｃｃ＝１ｃｍ３）の密度を有する。
【００６６】
一実施形態において、エチレン／オクテンマルチブロックコポリマーのソフトセグメントは、オクテン由来の５モル％〜、または７モル％〜、または９モル％〜、または１１モル％〜、または１３モル％〜、または１５モル％〜１８モル％、または２０モル％単位を含む。エチレン／オクテンマルチブロックコポリマーは、０．８６６ｇ／ｃｃ〜０．８８７ｇ／ｃｃの密度を有する。エチレン／オクテンマルチブロックコポリマーは、０．５ｇ／１０分〜、または５．０ｇ／１０分〜、または１０ｇ／１０分〜、または１５ｇ／１０分〜、２０ｇ／１０分、または２５ｇ／１０分、または３０ｇ／１０分のメルトインデックス（ＭＩ）を有する。
【００６７】
一実施形態において、ＯＢＣは、０．８７ｇ／ｃｃ〜０．８９ｇ／ｃｃの密度、１２ｇ／１０分〜１８ｇ／１０分のメルトインデックス、及び１１８℃〜１２２℃の溶解温度、の特性のうちの１つ、いくつか、または全てを有するエチレン／オクテンマルチブロックコポリマーである。
【００６８】
オレフィンブロックコポリマーは、本明細書において記載される２つ以上の実施形態の組み合わせを含み得る。
【００６９】
エチレン／α−オレフィンマルチブロックコポリマーは、本明細書において記載される２つ以上の実施形態の組み合わせを含み得る。
【００７０】
Ｂ．粘着付与剤
本発明の組成物は、粘着付与剤を含む。粘着付与剤は、非水素化脂肪族Ｃ５（５個の炭素原子）樹脂、水素化脂肪族Ｃ５樹脂、芳香族変性Ｃ５樹脂、テルペン樹脂、水素化Ｃ９樹脂、またはこれらの組み合わせであり得る。
【００７１】
一実施形態において、粘着付与剤は、０．９２ｇ／ｃｃ〜１．０６ｇ／ｃｃ、さらには０．９２ｇ／ｃｃ〜１．０４ｇ／ｃｃ、さらには０．９２ｇ／ｃｃ〜１．０２ｇ／ｃｃの密度を有する。
【００７２】
一実施形態において、粘着付与剤は、８０℃〜１２０℃、または９０℃〜１１０℃、または９０℃〜１００℃の軟化温度（軟化点；ＡＳＴＭ  Ｅ  ２８に従って測定された環球式）を有する。
【００７３】
一実施形態では、粘着付与剤は、１７５℃で１０００パスカル秒（Ｐａ・ｓ）未満の溶融粘度を有する。さらなる実施形態において、粘着付与剤は、１７５℃で５００Ｐａ・ｓ未満、または１７５℃で２００Ｐａ・ｓ未満、または１７５℃で１００Ｐａ・ｓ未満、または１７５℃で５０Ｐａ・ｓ未満の溶融粘度を有する。
【００７４】
一実施形態において、粘着付与剤は、１７５℃で０．５パスカル秒（Ｐａ・ｓ）超の溶融粘度を有する。さらなる実施形態において、粘着付与剤は、１７５℃で１Ｐａ・ｓ超、または１７５℃で５Ｐａ・ｓ超の溶融粘度を有する。
【００７５】
一実施形態において、粘着付与剤は、１７５℃で０．５Ｐａ・ｓ〜、１７５℃で１Ｐａ・ｓ〜、または１７５℃で５Ｐａ・ｓ〜１７５℃で１０００Ｐａ・ｓ未満、または１７５℃で５００Ｐａ・ｓ未満、または１７５℃で２００Ｐａ・ｓ未満、または１７５℃で１００Ｐａ・ｓ未満、または１７５℃で５０Ｐａ・ｓ未満の溶融粘度を有する。溶融粘度は、Ｂｒｏｏｋｆｉｅｌｄ粘度計等の溶融粘度計を用いて測定することができる。
【００７６】
粘着付与剤のためのＣ５樹脂は、ペンテン及びピペリレン等のＣ５供給原料から得ることができる。粘着付与剤のためのテルペン樹脂は、ピネン及びｄ−リモネン供給原料に基づき得る。粘着付与剤のための水素化樹脂は、Ｃ９供給原料、ロジン、脂肪族またはテルペン供給原料等の芳香族樹脂に基づき得る。
【００７７】
好適な粘着付与剤としては、Ｅａｓｔｍａｎ  Ｃｈｅｍｉｃａｌ  Ｃｏｍｐａｎｙから入手可能なＰＩＣＣＯＴＡＣ、ＲＥＧＡＬＩＴＥ、ＲＥＧＡＬＲＥＺ、及びＰＩＣＣＯＬＹＴＥの商標名の下で販売されている粘着付与剤、例えば、ＰＩＣＣＯＴＡＣ  １０９５、ＲＥＧＡＬＩＴＥ  Ｒ１０９０、ＲＥＧＡＬＲＥＺ  １０９４等、及びＰｉｎｏｖａから入手可能なＰＩＣＣＯＬＹＴＥ  Ｆ−１０５が挙げられる。
【００７８】
粘着付与剤は、本明細書に記載の２つ以上の実施形態の組み合わせを含んでもよい。
【００７９】
Ｃ．エチレン系ポリマー
本発明の組成物は、エチレン系ポリマーを含む。エチレン系ポリマーは、オレフィンブロックコポリマーとは異なる。
【００８０】
一実施形態において、エチレン系ポリマーは、
（ｉ）０．９０ｇ／ｃｃ〜０．９４ｇ／ｃｃ、さらには０．９１〜０．９３ｇ／ｃｃの密度、及び
（ｉｉ）０．５ｇ／１０分〜７５ｇ／１０分、さらには２ｇ／１０分〜６５ｇ／１０分、さらには５ｇ／１０分〜５０ｇ／１０分のメルトインデックス（Ｉ２）、の特性を有する。
【００８１】
一実施形態において、エチレン系ポリマーは、
（ｉ）０．９０ｇ／ｃｃ〜０．９４ｇ／ｃｃ、さらには０．９１〜０．９３ｇ／ｃｃの密度、及び
（ｉｉ）５ｇ／１０分〜７５ｇ／１０分、さらには１０ｇ／１０分〜６５ｇ／１０分、さらには１５ｇ／１０分〜５０ｇ／１０分のメルトインデックス（Ｉ２）、
（ｉｉｉ）９０℃〜１１５℃、さらには１００℃〜１１５℃、さらには１０５℃〜１１５℃、さらには１１０℃〜１１５℃の融解温度（Ｔｍ）、の特性を有する。
【００８２】
一実施形態において、エチレン系ポリマーは、５ｇ／１０分〜、または１０ｇ／１０分〜、または１５ｇ／１０分〜、または２０ｇ／１０分〜、または３０ｇ／１０分〜４０ｇ／１０分、または５０ｇ／１０分、または７５ｇ／１０分のメルトインデックスを有するエチレンホモポリマーである。さらなる実施形態において、エチレンホモポリマーは、０．９１ｇ／ｃｃ〜０．９３ｇ／ｃｃの密度を有する。
【００８３】
一実施形態において、エチレンホモポリマーは、１０５℃〜１１５℃、さらには１１０℃〜１１５℃の融解温度を有する。
【００８４】
一実施形態において、エチレン系ポリマーは、高圧（典型的には、少なくとも１０００バール（１００ＭＰａ）の高圧でフリーラジカル重合によって作製される低密度ポリエチレン（ＬＤＰＥ）ホモポリマーである。
【００８５】
一実施形態において、ＬＤＰＥは、０．９１０ｇ／ｃｃ〜、または０．９１５ｇ／ｃｃ〜、または０．９２０ｇ／ｃｃ〜、０．９３０ｇ／ｃｃの密度を有する。
【００８６】
一実施形態において、ＬＤＰＥは、５ｇ／１０分〜、または１０ｇ／１０分〜、または２０ｇ／１０分〜、または２５ｇ／１０分〜、または３０ｇ／１０分〜４０ｇ／１０分、または５０ｇ／１０分、または６０ｇ／１０分のメルトインデックス（ＭＩのＩ２）を有する。
【００８７】
一実施形態において、ＬＤＰＥは、０．９１０ｇ／ｃｃ〜０．９３０ｇ／ｃｃ、さらには０．９１５ｇ／ｃｃ〜０．９２７ｇ／ｃｃの密度、１０５℃〜１１５℃、さらには１１０℃〜１１５℃のＴｍ、及び１０〜６０ｇ／１０分、さらには２０〜５０ｇ／１０分、さらには３０〜４０ｇ／１０分のメルトインデックスを有する。
【００８８】
好適なエチレン系ポリマーの非限定的な例は、Ｄｏｗ  Ｃｈｅｍｉｃａｌ  Ｃｏｍｐａｎｙから入手可能なＬＤＰＥ  ９５５Ｉである。
【００８９】
エチレン系ポリマーは、本明細書に記載の２つ以上の実施形態の組み合わせを含んでもよい。
【００９０】
ＬＤＰＥは、本明細書に記載の２つ以上の実施形態の組み合わせを含んでもよい。
【００９１】
Ｄ．油
本組成物は、油を含む。本油は、典型的には、９５モル％を超える脂肪族炭素を含有する。一実施形態において、本油の非晶質部分のためのガラス転移温度は、−７０℃より低い（未満）である。
【００９２】
本油は、鉱油であり得る。好適な油の非限定的な例としては、ＨＹＤＲＯＢＲＩＴＥ  ５５０（Ｓｏｎｎｅｂｏｒｎ）、ＰＡＲＡＬＵＸ  ６００１（Ｃｈｅｖｒｏｎ）、ＫＡＹＤＯＬ（Ｓｏｎｎｅｂｏｒｎ）、ＢＲＩＴＯＬ  ５０Ｔ（Ｓｏｎｎｅｂｏｒｎ）、ＣＬＡＲＩＯＮ  ２００（Ｃｉｔｇｏ）、及びＣＬＡＲＩＯＮ  ５００（Ｃｉｔｇｏ）の商標名の下で販売される鉱油が挙げられる。
【００９３】
油は、本明細書に記載の２つ以上の実施形態の組み合わせを含んでもよい。
【００９４】
Ｅ．添加剤
本発明の組成物は、１つ以上の添加剤を含み得る。添加剤としては、抗酸化剤、紫外線吸収剤、帯電防止剤、色素、粘度調節剤、抗ブロック剤、剥離剤、充填剤、摩擦係数（ＣＯＦ）調節剤、誘導加熱粒子、臭気調整剤／吸収剤、及びこれらの任意の組み合わせが挙げられるが、これらに限定されない。
【００９５】
一実施形態において、本組成物は、
（ａ）３０重量％、または４０重量％〜４５重量％、または５０重量％、または６０重量％のＯＢＣ（オレフィンブロックコポリマー）、
（ｂ）３０重量％、または４０重量％〜４５重量％、または５０重量％、または６０重量％の粘着付与剤、
（ｃ）５重量％、または８重量％〜１２重量％、または１５重量％、または２０重量％のエチレン系ポリマー、
（ｄ）５重量％、または８重量％〜１２重量％、または１５重量％、または２０重量％の油、及び
（ｅ）０重量％、または０重量％超〜５重量％、または１０重量％の少なくとも１つの付加剤、を含む。各重量パーセントは、本組成物の重量に基づく。
【００９６】
一実施形態において、本組成物は、
（ａ）４０重量％〜４５重量％のＯＢＣ、
（ｂ）４０重量％〜４５重量％の粘着付与剤、
（ｃ）８重量％〜１２重量％のエチレン系ポリマー、及び
（ｄ）８重量％〜１２重量％の油、を含む。各重量パーセントは、本組成物の重量に基づく。
【００９７】
一実施形態において、本組成物中に存在するＯＢＣ（オレフィンブロックコポリマー）の量は、本組成物中に存在する粘着付与剤の量以上である。
【００９８】
一実施形態において、ＯＢＣの粘着付与剤に対する重量比は、１．０〜２．０、さらには１．０〜１．５、さらには１．０〜１．２である。
【００９９】
一実施形態において、本組成物は、０．８５０ｇ／ｃｃ〜０．９２５ｇ／ｃｃの密度を有する。さらなる実施形態において、本組成物は、０．８９０ｇ／ｃｃ〜０．９２０ｇ／ｃｃの密度を有する。
【０１００】
一実施形態において、本組成物は、１０ｇ／１０分〜１００ｇ／１０分、さらには１０ｇ／１０分〜７０ｇ／１０分、さらには１０ｇ／１０分〜５０ｇ／１０分のメルトインデックスを有する。さらなる実施形態において、本組成物は、３０ｇ／１０分〜４０ｇ／１０分のメルトインデックスを有する。
【０１０１】
一実施形態において、本組成物は、直鎖状低密度ポリエチレン、さらにはエチレン／Ｃ３−Ｃ８−アルファ−オレフィンコモノマー、または高密度ポリエチレン（すなわち、０．９４ｇ／ｃｃ超の密度を有するエチレン系ポリマー）を含まない。
【０１０２】
一実施形態において、本組成物は、直鎖状低密度ポリエチレン、さらにはエチレン／Ｃ３−Ｃ８−アルファ−オレフィンコポリマー、及び高密度ポリエチレン（すなわち、０．９４ｇ／ｃｃ超の密度を有するエチレン系ポリマー）を含まない。
【０１０３】
一実施形態において、本組成物は、「１時間超」、または「１時間超」〜２００時間、または５０００時間の重ね剪断を有する。
【０１０４】
一実施形態において、本組成物は、「０Ｎ／インチ」〜、または「０Ｎ／インチ超」〜、または「１Ｎ／インチ」〜４Ｎ／インチの１８０°剥離力を有する。
【０１０５】
一実施形態において、本組成物は、「１０Ｎ／インチ未満」のＴ剥離力を有する。
【０１０６】
一実施形態において、本組成物は、「０Ｎ／インチ超」または１Ｎ／インチ〜１０Ｎ／インチまたは「１０Ｎ／インチ未満」のＴ剥離力を有する。
【０１０７】
本発明の組成物は、本明細書に記載の２つ以上の実施形態の組み合わせを含んでもよい。
【０１０８】
締結装置
本開示は、本発明の組成物を含む少なくとも１つの構成要素を含む物品を提供する。一実施形態において、締結装置が提供される。本明細書で使用されるとき、「締結装置」は、ある品目の別の品目への付着のための構造である。品目間の付着は、永久的、解放可能、密封可能、再密封可能、再密封不能、再閉鎖可能な付着等、さらには解放可能、再密封可能、及び／または再閉鎖可能な付着であり得る。一実施形態において、締結装置は、２つの品目間の再密封可能な付着を提供する。
【０１０９】
一実施形態において、締結装置は、第１の基材及び第２の基材を含む。各基材の表面上には、粘性層（第１の基材上に第１の粘性層及び第２の基材上に第２の粘性層）がある。各粘性層は、独立して、本発明の組成物から形成される。特に、各粘性層は、独立して、    （ａ）本明細書に記載のオレフィンブロックコポリマー、
（ｂ）本明細書に記載の粘着付与剤、
（ｃ）本明細書に記載の０．９０ｇ／ｃｃ〜０．９４ｇ／ｃｃの密度を有するエチレン系ポリマー、及び
（ｄ）本明細書に記載の油、を含む、組成物から形成される。
【０１１０】
一実施形態において、エチレン系ポリマーは、０．５ｇ／１０分〜７５ｇ／１０分、さらには２０ｇ／１０分〜７０ｇ／１０分、さらには３０ｇ／１０分〜６０ｇ／１０分のメルトインデックスを有する。
【０１１１】
一実施形態において、同じ組成物を使用して、第１の粘性層及び第２の粘性層を形成する。
【０１１２】
一実施形態において、締結装置は、衛生吸収性製品の構成要素である。
【０１１３】
一実施形態において、第１の基材は、衛生吸収性製品用のタブ、または耳、または側板の構成要素である。
【０１１４】
一実施形態において、第２の基材は、衛生吸収性製品用のランディング領域の構成要素である。
【０１１５】
一実施形態において、締結装置は、おむつまたは成人失禁用物品、またはトレーニングパンツの構成要素である。
【０１１６】
一実施形態において、締結装置は、医療用衣服、防護衣服、医療用ドレープ、及びこれらの組み合わせからなる群から選択される物品の構成要素である。
【０１１７】
各基材、第１の基材及び第２の基材（集合的に「基材」）は、独立して、ポリマー材料、セルロース系材料（例えば、紙）、繊維製品（布）、またはこれらの組み合わせであり得る。
【０１１８】
一実施形態において、各基材は、独立して、ポリマー材料である。好適なポリマー材料の非限定的な例としては、ポリオレフィン（プロピレン系ポリマー、エチレン系ポリマー）、ポリエステル、ポリカーボネート、ポリウレタン、ポリ塩化ビニル、及びこれらの組み合わせが挙げられる。基材は、熱可塑性オレフィン（ＴＰＯ）であり得る。基材は、押出、熱成形、熱硬化性、射出成形、ブロー成形、及びこれらの任意の組み合わせであり得る。
【０１１９】
第１の基材及び第２の基材の各々の表面上には、粘性層がある。本明細書で使用するとき、「粘性層」は、それ自体に接着する能力を有するが、他の層、組成物、または材料に対しては非粘着性、または実質的に非粘着性である層である。粘性層は、ラミネーション（例えば、ホットメルトラミネーション）、押出、共押出、スプレーコーティング、浸漬コーティング、及びこれらの組み合わせによって基材に塗布され得る。
【０１２０】
各粘性層は、独立して、そのそれぞれの基材に連続または非連続であり得る。各粘性層は、独立して、そのそれぞれの基材表面に共押出または非共押出であり得る。
【０１２１】
一実施形態において、締結装置（１０）は、図１に示されるように、それぞれ、第１の基材（１２）及び第２の基材（１４）を含む。第１の基材（１２）の表面上には、第１の粘性層（１６）がある。第２の基材（１４）の表面上には、第２の粘性層（１８）がある。
【０１２２】
一実施形態において、第１の基材及び第２の基材は、互いに対向し、第１の粘性層を第２の粘性層と接触して配置するように構成されている。わずかな力の適用（例えば、指圧、手圧、または対向する２本の指間の押圧もしくは圧搾）は、第１の粘性層を第２の粘性層との密接な接触をもたらし、第１の粘性層と第２の粘性層との間に粘性のある咬み合いを提供する。本明細書で使用するとき、「粘性のある咬み合い」という用語は、第１の粘性層の第２の粘性層への解放可能な付着であり、各粘性層は、異なる周囲表面に接着しない、異なる材料に接着しない、あるいは異なる構造に接着しない。別の言い方をすれば、「粘性のある咬み合い」は、第２の粘性層のみに対する第１の粘性層の解放可能な付着である。
【０１２３】
一実施形態において、締結装置は、物品の構成要素である。本発明の締結装置は、ＨＡＰ（例えば、使い捨ておむつ、生理用ナプキン、及び失禁用製品）、使い捨て織物類（例えば、外科用ドレープ、病院用ガウン、病院用パッド、フェイスマスク）、スナック食品包装紙（例えば、キャンディー、グラノーラバー、及びポテトチップス）、医療装置（例えば、ガーゼ及び救急絆等の品目のための滅菌可能な医療用パッケージ）、自己シール及び不正開封防止機能の付いた封筒、紙幣、ナプキン、及び衣料品のためのバンディング、ブリスター型パッケージ、硬質またはフレキシブル包装用途、及びこれらの組み合わせの物品の非限定的な例の構成要素である得る。
【０１２４】
一実施形態において、締結装置は、図２に示される、おむつ（１００）の構成要素である。一実施形態において、おむつ（１００）は、液体不浸透性の外層、液体浸透性の内層、及びそれらの間に挟まれた吸収性材料を含む、３層の複合構造である。おむつ（１００）は、第１の基材（１１２）及び第２の基材（１１４）を含む。第１の基材（１１２）は、第１の粘性層（１１６）を含む。第２の基材は、第２の粘性層（１１８）を含む。第１の基材は、おむつタブ（１２０）の構成要素である。おむつタブ（１２０）は、おむつの背面部分に付着される。第２の基材（１１４）は、おむつの外表面の前面部分に付着される。この実施形態において、第２の基材（１１４）は、おむつの外表面の前面部分にある。第２の粘性層（１１８）は、おむつの外表面の前面部分に配置される。第２の粘性層（１１８）は、おむつタブ（１２０）のためのランディング領域（１２２）を形成する。おむつ（１００）に適用するために、おむつタブ（１２０）を、着用者の脚周辺に持っていき、ランディング領域（１２２）との接触に置かれる。おむつタブ（１２０）上の第１の粘性層（１１６）は、ランディング領域（１２２）上の第２の粘性層（１１８）と粘着性があり咬み合う。おむつタブ（１２０）は、必要に応じて、取り外しても、ランディング領域（１２２）に再適用してもよい。
【０１２５】
本発明の締結装置は、フックアンドループ締結材料のための代用品としての有利な用途を見出す。
【０１２６】
締結装置は、本明細書に記載の２つ以上の実施形態の組み合わせを含んでもよい。
【０１２７】
衛生吸収性製品の場合、締結システムまたは他の装置は、様々な不織布または不織布／フィルムラミネートを接合するためにしばしば使用される。これらの不織布は、様々な方法によって生成され得る。そのような方法としては、スパンボンドプロセス、カードウェブプロセス、エアレイドプロセス、熱カレンダープロセス、接着結合プロセス、熱風結合プロセス、ニードルパンチプロセス、水流交絡プロセス、電界紡糸プロセス、及びこれらの組み合わせが挙げられるが、これらに限定されない。
【０１２８】
スパンボンドプロセスにおいて、不織布の製造は、（ａ）合成ポリマー組成物の繊維または撚糸を紡糸口金から押し出すこと、（ｂ）合成ポリマー組成物の繊維または撚糸を、合成ポリマー組成物の溶融した撚糸の凝固を加速させるために、通常、冷却させる、空気の流れで反応停止させること、（ｃ）気流におけるフィラメントを、空気圧によって同調させること、または、織物繊維業界において一般的に使用される種類の機械的な引取りロールの周りにそれらを巻きつけることの、いずれかにより適用され得る引張り張力により、冷却ゾーンからそれらを進めることで、フィラメントを細くすること、（ｄ）小孔表面、例えば、動くスクリーンまたは多孔質のベルト上で、引き出された撚糸を、ウェブ状に収集すること、及び（ｅ）ばらけた撚糸のウェブを、不織布に結合させること、を含む。結合は、熱カレンダープロセス、接着結合プロセス、熱風結合プロセス、ニードルパンチプロセス、水流交絡プロセス、及びこれらの組み合わせが挙げられるが、これらに限定されない、様々な手段によって達成され得る。
【０１２９】
スパンボンド不織布は、典型的には、一成分または二成分繊維を含む。二成分繊維としては、例えば、コア／シース、分割パイ、サイドバイサイド、海島等が挙げられる。一般的な二成分繊維の構成は、コアシース構造であり、コアは、多くの場合、ホモポリマーポリプロピレンを含み、シースは、ポリエチレンを含む。コアシースは、ポリプロピレンに固有のドローダウン性能、紡糸安定性、耐熱性、弾性率、最大抗引張り強さを提供し、一方、ポリエチレンシースの添加による、柔らかい手触り、より低い結合温度、より高い伸びの追加的特徴を提供する。
【０１３０】
スパンボンド不織布は、衛生吸収性製品、例えば、おむつ、女性用衛生物品、成人失禁用製品、拭き取り繊維、救急絆、及び創傷包帯、使い捨てスリッパ及び履物用途、医療用途、例えば、隔離ガウン、外科用ガウン、外科用ドレープ及びカバー、外科用手術着、キャップ、マスク；ならびに医療用パッケージが挙げられるが、これらに限定されない、様々な最終使用用途に使用することができる。スパンボンド不織布はまた、低目付量で、経済的で、強く、生地様布を提供するために、工業または自動車の用途に使用することもできる。
【０１３１】
スパンボンド不織布は、多層または積層構造体に形成され得る。そのような多層構造体は、少なくとも２つ以上の層を含み、少なくとも１つ以上の層は、本明細書で論じられるように、スパンボンド不織布であり、１つ以上の他の層は、典型的には、１つ以上のメルトブロー不織布層、１つ以上の湿式不織布層、１つ以上のエアレイド不織布層、任意の不織布または溶融紡糸メルトプロセスによって製造された１つ以上のウェブ、１つ以上のフィルム層、例えば、キャストフィルム、ブローフィルム、ならびに／または例えば、押出コーティング、スプレーコーティング、グラビアコーティング、印刷、ディッピング、キスローリング、もしくはブレードコーティングによるコーティング組成物由来の１つ以上のコーティング層から選択される。積層構造体は、何回もの結合方法、例えば、熱結合、接着性積層、例えば、ホットメルト接着、超音波結合、水流交絡、及び／またはニードルパンチングにより結合され得る。構造体は、Ｓから、ＳＸまたはＳＸＸまたはＳＸＸＸまたはＳＸＸＸＸまたはＳＸＸＸＸＸの範囲であることができ、ここで、Ｘは、任意の組み合わせにおけるフィルム、コーティング、または他の不織布材料であり得、Ｓは、スパンボンド不織布である。
【０１３２】
人造繊維によって形成される不織布の場合、繊維は、ＰＥ、ＰＰ、ＰＥＴ等の合成繊維、またはセルロース、レーヨン、もしくは綿等の天然繊維を含む様々な他の繊維と混合され得る。これらの繊維は、不織布ウェブ内の湿式、エアレイド、またはけば立ちであり得る。次いで、不織布ウェブは、他の材料に積層され得る。
【０１３３】
定義
その反対が述べられるか、文脈から暗示されないか、または当該分野の通例に反しない限り、全ての部及びパーセントは、重量に基づくものであり、全ての試験方法は、本開示の出願日現在のものである。
【０１３４】
本明細書で使用されるとき、「組成物」という用語は、組成物を含む材料（複数可）、ならびに組成物の材料から形成された反応生成物及び分解生成物を含む。
【０１３５】
「ｃｏｍｐｒｉｓｉｎｇ（含む）」という用語、及びこれらの派生語は、いかなる追加の構成要素、ステップ、または手順の存在も、これが本明細書に開示されるかに関わらず、除外するよう意図されていない。いかなる疑惑も回避するために、「ｃｏｍｐｒｉｓｉｎｇ」という用語の使用を通して本明細書に主張される全ての組成物は、特にその反対が述べられない限り、ポリマーであろうとまたは別のものであろうと、任意の追加の添加剤、アジュバント、または化合物を含んでもよい。対照的に、「〜から本質的になる（ｃｏｎｓｉｓｔｉｎｇ  ｅｓｓｅｎｔｉａｌｌｙ  ｏｆ）」という用語は、実現可能性に不可欠ではないものを除いて、いかなる他の構成要素、ステップ、または手順も後続する列挙の範囲から除外する。「〜からなる（ｃｏｎｓｉｓｔｉｎｇ  ｏｆ）」という用語は、具体的に記述表現または列挙されないいかなる構成要素、ステップ、または手順も除外する。
【０１３６】
本明細書で使用されるとき、「ポリマー」という用語は、同一または異なる種類であろうと、モノマーを重合することにより調製されるポリマー化合物を指す。したがって、ポリマーという一般的な用語は、ホモポリマー（極微量の不純物がポリマー構造中に組み込まれることができるとの認識で、１つの種類のモノマーのみから調製されるポリマーを指すために使用される）という用語、及び以降で定義されるインターポリマーという用語を包含する。極微量の不純物は、ポリマー中及び／またはポリマー内に組み込まれ得る。
【０１３７】
本明細書で使用されるとき、「インターポリマー」という用語は、少なくとも２つの異なる種類のモノマーの重合によって調製されるポリマーを指す。したがって、インターポリマーという一般的な用語は、コポリマー（典型的には、２つの異なる種類のモノマーから調製されるポリマーを指すために用いられる）、及び２つを超える異なる種類のモノマーから調製されるポリマーを含む。
【０１３８】
本明細書で使用されるとき、「オレフィン系ポリマー」という用語は、重合形態で、多量のオレフィンモノマー、例えばエチレンまたはプロピレン（ポリマーの重量に基づいて）を含むポリマーを指し、随意に、１つ以上のコモノマーを含んでもよい。
【０１３９】
本明細書で使用されるとき、「エチレン系ポリマー」という用語は、（ポリマーの総重量に基づいて）大部分の重量パーセントの重合エチレンモノマーを含むポリマーを指し、随意に、少なくとも１つの重合コモノマーを含んでもよい。
【０１４０】
本明細書で使用されるとき、「エチレン／α−オレフィンインターポリマー」という用語は、重合形態で、（インターポリマーの重量に基づいて）多量のエチレンモノマー、及び少なくとも１つのα−オレフィンを含むインターポリマーを指す。この用語は、オレフィンブロックコポリマーを含まない。
【０１４１】
本明細書で使用されるとき、「エチレン／α−オレフィンコポリマー」という用語は、重合形態で、多量のエチレンモノマー（コポリマーの重量に基づいて）、及び２つのみのモノマー型としてα−オレフィンを含むコポリマーを指す。この用語は、オレフィンブロックコポリマーを含まない。
【０１４２】
本明細書で使用されるとき、「プロピレン系ポリマー」という用語は、重合形態で、多量のプロピレンモノマー（ポリマーの総重量に基づいて）を含むポリマーを指し、任意に、少なくとも１つの重合コモノマーを含んでもよい。
【０１４３】
試験方法
密度−密度測定のための試料を、ＡＳＴＭ  Ｄ  １９２８に従って調製する。測定を、試料プレス加工の１時間以内にＡＳＴＭ  Ｄ７９２、方法Ｂを用いて行う。
【０１４４】
エチレン系ポリマー、またはＯＢＣ、または本発明の組成物のためのメルトインデックス（またはＩ２、Ｉ２、またはＭＩ）を、ＡＳＴＭ  Ｄ  １２３８、条件１９０℃／２．１６ｋｇに従って測定し、１０分当たりに溶出したグラム数で記録する。
【０１４５】
標準的ＣＲＹＳＴＡＦ法
分岐分布は、ＰｏｌｙｍｅｒＣｈａｒ，Ｖａｌｅｎｃｉａ，Ｓｐａｉｎから市販されているＣＲＹＳＴＡＦ  ２００ユニットを用いた結晶化分析分画（ＣＲＹＳＴＡＦ）によって決定される。試料を１６０℃で１時間、１，２，４トリクロロベンゼン（０．６６ｍｇ／ｍＬ）中に溶解し、９５℃で４５分間安定化させる。サンプリング温度は、０．２℃／分の冷却速度で９５〜３０℃の範囲である。赤外線検出器を用いて、ポリマー溶液の濃度を測定する。累積溶解温度は、温度を下げながらポリマーが結晶化するときに測定する。累積プロファイルの解析微分が、ポリマーの短鎖分岐分布を反映する。
【０１４６】
ＣＲＹＳＴＡＦピーク温度及び面積は、ＣＲＹＳＴＡＦソフトウェア（バージョン２００１．ｂ，ＰｏｌｙｍｅｒＣｈａｒ，Ｖａｌｅｎｃｉａ，Ｓｐａｉｎ）中に含まれるピーク分析モジュールによって特定される。ＣＲＹＳＴＡＦピーク発見ルーチンは、ｄＷ／ｄＴ曲線中の最大値としてピーク温度を特定し、その微分曲線中の特定ピークの両側にある正の最大変曲点間に、その面積を特定する。ＣＲＹＳＴＡＦ曲線を計算するために、好ましい処理パラメータは、温度限界が７０℃、スムージングパラメータが、温度限界を超えると０．１、温度限界未満では０．３である。
【０１４７】
標準的ＤＳＣ法
示差走査熱量測定（ＤＳＣ）を用いて、エチレン系ポリマー（ＰＥ、またはＯＢＣ）試料及びプロピレン系ポリマー（ＰＰ）試料中の結晶化度を測定する。約５〜８ミリグラムの試料を秤量し、ＤＳＣパンに設置する。密閉雰囲気を確保するために、蓋をパンに圧着する。試料用パンをＤＳＣセル内に設置し、次いで約１０℃／分の速度で、エチレン系ポリマー試料の場合、１８０℃（プロピレン系ポリマー試料の場合は２３０℃）の温度まで加熱する。試料をこの温度で３分間保持する。次いで、試料を１０℃／分の速度で、エチレン系ポリマー試料の場合、−６０℃（プロピレン系ポリマー試料の場合、−４０℃）まで冷却し、３分間この温度で等温保持する。次に、融解が完了するまで試料を１０℃／分の速度で加熱する（第２の加熱）。第２の加熱曲線から決定された融解熱（Ｈｆ）を、エチレン系ポリマー試料の場合は、２９２Ｊ／ｇの理論的融解熱（プロピレン系ポリマー試料の場合は、１６５Ｊ／ｇ）で割り、この量に１００を乗じることによってパーセント結晶化度を算出する（例えば、エチレン系ポリマー試料の場合、％結晶化度＝（Ｈｆ／２９２Ｊ／ｇ）×１００であり、プロピレン系ポリマー試料の場合、％結晶化度＝（Ｈｆ／１６５Ｊ／ｇ）×１００である）。
【０１４８】
特に明記しない限り、各ポリマーの融点（複数可）（Ｔｍ）は、上に説明されるように、ＤＳＣから得られた第２の加熱曲線から決定される（ピークＴｍ）。結晶化温度（Ｔｃ）は、第１の冷却曲線（ピークＴｃ）から測定される。
【０１４９】
ＧＰＣ方法
ゲル浸透クロマトグラフィーシステムは、Ｐｏｌｙｍｅｒ  Ｌａｂｏｒａｔｏｒｉｅｓ  Ｍｏｄｅｌ  ＰＬ−２１０またはＰｏｌｙｍｅｒ  Ｌａｂｏｒａｔｏｒｉｅｓ  Ｍｏｄｅｌ  ＰＬ−２２０器具のいずれかからなる。カラム及び回転ラックコンパートメントは、１４０℃で動作する。３つのＰｏｌｙｍｅｒ  Ｌａｂｏｒａｔｏｒｉｅｓの１０−ミクロンのＭｉｘｅｄ−Ｂカラムを使用する。溶媒は、１，２，４トリクロロベンゼンである。試料を、「２００ｐｐｍのブチル化ヒドロキシトルエン（ＢＨＴ）を含有する５０ミリリットルの溶媒中０．１グラムのポリマー」の濃度で調製する。試料を、１６０℃で２時間軽く撹拌することによって調製する。注入容量は、１００マイクロリットルであり、流量は、１．０ｍｌ／分である。
【０１５０】
ＧＰＣカラムセットの較正は、個々の分子量間に少なくとも１０進分離で６つの「多剤併用」混合物内に配置される５８０〜８，４００，０００の範囲である分子量を有する２１の狭い分子量分布ポリスチレン標準物を用いて実施する。これらの標準物を、Ｐｏｌｙｍｅｒ  Ｌａｂｏｒａｔｏｒｉｅｓ（Ｓｈｒｏｐｓｈｉｒｅ，ＵＫ）から購入する。ポリスチレン標準物を、１，０００，０００以上の分子量の場合、「５０ミリリットルの溶媒中０．０２５グラム」、及び１，０００，０００未満の分子量の場合、「５０ミリリットルの溶媒中０．０５グラム」で調製する。ポリスチレン標準物を、８０℃で３０分間穏やかに撹拌しながら溶解する。狭い標準混合物を最初に泳動させ、最も高い分子量成分が減少する順序で、分解を最小にする。ポリスチレン標準物ピーク分子量を、以下の等式を用いてポリエチレン分子量に変換する（Ｗｉｌｌｉａｍｓ  ａｎｄ  Ｗａｒｄ，Ｊ．Ｐｏｌｙｍ．Ｓｃｉ．，Ｐｏｌｙｍ．Ｌｅｔ．，６，６２１（１９６８））：Ｍポリエチレン＝０．４３１（Ｍポリスチレンに説明される通りである）。ポリエチレン当量の分子量の計算を、ＶＩＳＣＯＴＥＫ  ＴｒｉＳＥＣソフトウェアバージョン３．０を用いて実施する。
【０１５１】
圧縮永久歪み
圧縮永久歪みは、ＡＳＴＭ  Ｄ  ３９５に従って測定する。各試料は、厚さ３．２ｍｍ、２．０ｍｍ、及び０．２５ｍｍで「直径２５．４ｍｍ」のディスクを、合計の厚さが１２．７ｍｍに達するまで重ねることにより調製される。ディスクは、ホットプレスで成形した「１２．７ｃｍ×１２．７ｃｍ」の圧縮成形プラークから以下の条件下で切り出す：ゼロ圧力を１９０℃で３分間、続いて、８６ＭＰａを１９０℃で２分間、続いて、８６ＭＰａの冷却流水によるプレス内部の冷却。
【０１５２】
ＴＭＡ
熱機械分析（侵入温度）は、１８０℃、成形圧１０ＭＰａで５分間成形した後、空気急冷した、「直径３０ｍｍ×厚さ３．３ｍｍ」の圧縮成形ディスクに関して行う。計測器は、Ｐｅｒｋｉｎ−Ｅｌｍｅｒから入手可能な「ＴＭＡ  ７商標品」である。試験では、半径１．５ｍｍの先端を有するプローブ（Ｐ／Ｎ  Ｎ５１９−０４１６）を、１Ｎの力で試料ディスクの表面に押し付ける。温度を２５℃から５℃／分で上げる。プローブ侵入距離を温度の関数として測定する。プローブが試料中に「１ｍｍ」侵入したとき、実験を終了する。
【０１５３】
ＯＢＣについてのＤＭＡ
動的機械的分析（ＤＭＡ）を、圧力１０ＭＰａで１８０℃にて５分間ホットプレス中で形成された圧縮成形ディスクで測定し、次いで、９０℃／分でプレス中で冷却（水冷却）した。試験を、ねじれ試験用の二重の片持ち器具を装備したＡＲＥＳ制御引張レオメータ（ＴＡ装置）を用いて行う。
【０１５４】
「１．５ｍｍのプラーク」をプレスし、寸法「３２ｍｍ×１２ｍｍ」のバーに切断する。その試料を１０ｍｍで分離した（グリップ分離ΔＬ）器具の両端で固定し、−１００℃〜２００℃（１ステップ当たり５℃）の連続した温度に供する。各温度で、ねじれ弾性率Ｇ’を１０ラジアン／秒の角振動数で測定し、引張振幅を０．１パーセント〜４パーセントで維持して、トルクが十分であり、かつ測定結果が線状領域に留まることを確実にする。
【０１５５】
１０ｇの初期静止力を維持して（オートテンションモード）、熱膨張が起こった場合に試料中のたるみを阻止する。結果として、グリップ分離（ΔＬ）は、特にポリマー試料の融解または軟化点を超える温度で増加する。試験は、最大温度でまたは器具間の間隙が６５ｍｍに達したときに停止する。
【０１５６】
ＤＭＡ（組成物）
動的機械分析（ＤＭＡ）−試料をホット平行プレート取付具に溶融し、初期試験温度で設定する。プレートを初期試験温度でゼロにし、試料厚さを計器マイクロメーターにおいて測定する。試料の直径は、プレートの直径と同じである。「直径８ｍｍ」の使い捨て平行プレート取付具を用いて、試料を、流動度測定用機械的分光計（Ｒｈｅｏｍｅｔｒｉｃｓ  Ｍｅｃｈａｎｉｃａｌ  Ｓｐｅｃｔｒｏｍｅｔｅｒ）（ＲＭＳ−２）において試験する。試料は、１８０℃〜−８０℃の動的温度モードにおいて、２度／分の冷却速度、及び６．２８ラジアン／秒の適用された周波数で試験する。試験中、自動引張及び自動歪みモードを採用する。動的貯蔵及び損失弾性率（それぞれ、Ｇ’及びＧ’’）、ならびにタンデルタを、各試料における温度の関数として記録する。
【０１５７】
１３Ｃ  ＮＭＲ分析
試料を、１０ｍｍ  ＮＭＲチューブ中で「０．４ｇの試料」に対して約「３ｇのテトラクロロエタン−ｄ２／オルトクロロベンゼンの５０／５０の混合物」を添加することによって調製する。その試料は、チューブ及びその内容物を１５０℃に加熱することによって溶解して、均質化する。１００．５ＭＨｚの１３Ｃの共振周波数に相当する、ＪＥＯＬ  ＥＣＬＩＰＳＥ  ４００ＭＨｚ分光計またはＶＡＲＩＡＮ  ＵＮＩＴＹ  ＰＬＵＳ  ４００ＭＨｚ分光計を用いて、データを収集する。そのデータは、６秒のパルス繰り返し遅延により１データファイルについて４０００の減衰シグナルを用いて得る。定量的分析のための最小のシグナル対ノイズ比を達成するために、複数のデータファイルを一緒に加える。スペクトルの幅は、２５，０００Ｈｚであり、最小のファイルサイズは、３２Ｋのデータポイントである。この試料は、１０ｍｍの広域プローブ内にて１３０℃で分析する。コモノマーの取り込みは、Ｒａｎｄａｌｌのトライアッド法（Ｒａｎｄａｌｌ，Ｊ．Ｃ．；ＪＭＳ−Ｒｅｖ．Ｍａｃｒｏｍｏｌ．Ｃｈｅｍ．Ｐｈｙｓ．，Ｃ２９，２０１−３１７（１９８９））を用いて決定される。ハードセグメント及びソフトセグメントの重量パーセントの測定−ソフトセグメントの重量パーセント（ひいてはハードセグメントの重量パーセント）は、米国特許第７，６０８，６６８号の５７列３０行〜６３列１２行に開示されている、ＤＳＣまたはＮＭＲによって測定することができる。
【０１５８】
ＴＲＥＦによるポリマー分画
大規模なＴＲＥＦ（昇温溶離分画）は、１６０℃で４時間撹拌することによって、２リットルの１，２，４−トリクロロベンゼン（ＴＣＢ）中に１５〜２０ｇのポリマーを溶解することによって行う。このポリマー溶液を、３０〜４０メッシュ（６００〜４２５μｍ）球状の、技術的品質ガラスビーズ（Ｐｏｔｔｅｒｓ  Ｉｎｄｕｓｔｒｉｅｓ，ＨＣ  ３０  Ｂｏｘ  ２０，Ｂｒｏｗｎｗｏｏｄ，Ｔｅｘ．，７６８０１から入手可能）及びステンレス鋼、０．０２８’’（０．７ｍｍ）直径のカットワイヤーショット（Ｐｅｌｌｅｔｓ，Ｉｎｃ．６３  Ｉｎｄｕｓｔｒｉａｌ  Ｄｒｉｖｅ，Ｎｏｒｔｈ  Ｔｏｎａｗａｎｄａ，Ｎ．Ｙ．，１４１２０から入手可能）の６０：４０（ｖ：ｖ）混合物を充填した「３インチ×４フィート（７．６ｃｍ×１２ｃｍ）」のスチームカラム上に１５ｐｓｉｇ（１００ｋＰａ）窒素によって圧入する。このカラムを、１６０℃に最初に設定した、熱制御されたオイルジャケットに浸す。このカラムを、最初に、１２５℃に弾道的に冷却し、１分当たり０．０４℃で２０℃までゆっくり冷却して、１時間保持する。１分当たり０．１６７℃で温度を上昇させながら、未使用のＴＣＢを約６５ｍｌ／分で導入する。
【０１５９】
分取ＴＲＥＦカラムからの約２０００ｍｌ分の溶離液を、１６のステーションの加熱されたフラクションコレクターに収集する。このポリマーを、約５０〜１００ｍｌのポリマー溶液が残るまで、ロータリーエバポレータを用いて各々の画分中で濃縮させる。この濃縮溶液を、一晩放置させて、その後に、過剰のメタノールを添加し、濾過して、すすぎ洗いする（最終すすぎ洗いを含む約３００〜５００ｍｌのメタノール）。濾過工程を、５．０μｍのポリテトラフルオロエチレンコーティング濾紙（Ｏｓｍｏｎｉｃｓ  Ｉｎｃ．から入手可能、カタログ番号Ｚ５０ＷＰ０４７５０）を用いて３位置真空利用濾過ステーションで行う。濾過された画分を、６０℃で真空オーブン内にて一晩乾燥させて、さらなる試験の前に化学天秤で秤量する。
【０１６０】
ＡＴＲＥＦ
分析昇温溶出分画（ＡＴＲＥＦ）分析は、米国特許第４，７９８，０８１号及びＷｉｌｄｅ，Ｌ．；Ｒｙｌｅ，Ｔ．Ｒ．；Ｋｎｏｂｅｌｏｃｈ，Ｄ．Ｃ．；Ｐｅａｔ，Ｉ．Ｒ．；Ｄｅｔｅｒｍｉｎａｔｉｏｎ  ｏｆ  Ｂｒａｎｃｈｉｎｇ  Ｄｉｓｔｒｉｂｕｔｉｏｎｓ  ｉｎ  Ｐｏｌｙｅｔｈｙｌｅｎｅ  ａｎｄ  Ｅｔｈｙｌｅｎｅ  Ｃｏｐｏｌｙｍｅｒｓ，Ｊ．Ｐｏｌｙｍ．Ｓｃｉ．，２０，４４１−４５５（１９８２）に記載の方法に従って行われる。分析される組成物を、トリクロロベンゼン中に溶解し、不活性支持体（ステンレス鋼ショット）を含有するカラム中で、０．１℃／分の冷却速度で２０℃まで温度を緩やかに下げることにより、結晶化させる。カラムは、赤外線検出器を備えている。次いで、１．５℃／分の速度で２０℃から１２０℃まで溶出溶媒（トリクロロベンゼン）の温度を緩やかに上げることによって、カラムから結晶化ポリマー試料を溶出することにより、ＡＴＲＥＦクロマトグラム曲線を生成する。
【０１６１】
接着剤試験
全ての接着剤試験（静的剪断、静的重ね剪断、１８０°剥離及びＴ剥離）は、２ミルのポリエステル（ＰＥＴ）フィルム上、または記されるような他の基材に０．８ミルの接着剤をコーティングすることによって調製された試験標本を使用して、コーティングした基材を「１インチ×６インチ」の細片に切断した。全ての後続の接着剤試験方法を、制御温度及び相対湿度（ＲＨ）（７２°Ｆ及び５０％  ＲＨ）条件で測定した。全ての後続の試験に関する重複面積をロールダウン機（ＣｈｅｍＩｎｓｔｒｕｍｅｎｔｓ）上に設置し、１分当たり１２インチの速度で、４ポンド重で２回以上（各方向に１回）通過させた。剪断は、接着剤組成物が基材にラミネートされたときの接着剤組成物の保持力の尺度であった。静的剪断測定は、１ｋｇの重りを使用して、離脱力を得る。
【０１６２】
静的剪断：ステンレス鋼からの剪断は、ステンレス鋼を含む「１インチ×１インチ」の試料接触面積で、試験方法ＰＳＴＣ−１０７の手順Ａを用いて測定した。重りを測定した材料からつり下げ、粘着剤とステンレス鋼パネルとの間の結合における応力をかけた。結合が破壊し、重りが落下するまでの時間を数字で報告した。
【０１６３】
静的重ね剪断：同じ試験標本の細片のうちの２つを粘着面の粘着剤と一緒に積層させ、「１インチ×１インチ」の重なる領域を形成するという条件下で、ＡＳＴＭ  Ｄ３１６４Ｍ−０３に従って、重ね剪断を測定した。重ね剪断及び静的剪断がつり下げのために同じ重り及び適用方法を用いることに留意されたい。違いは、静的剪断がステンレス鋼パネルに適用される接着剤または粘着剤／フィルム構造物であり、重ね剪断が支持するためにパネルに固定される粘着剤／フィルム構造物を有し、これに積層された別の粘着剤／フィルム構造物が粘着性領域を固定したことであった。
【０１６４】
剥離力は、接着剤がコーティングされたフィルムを基材から除去するのに必要な力の単位であった。剥離力を、積層ステップの後、２０分間の滞留時間（７２°Ｆ、５０％  ＲＨ）及び／または２４時間の滞留時間（７２°Ｆ、５０％  ＲＨ）後に測定した。
【０１６５】
１８０°の剥離力：試験方法ＰＳＴＣ  １０１の試験方法Ａを用いて、ステンレス鋼パネルからの１８０°の剥離力を測定した。上に説明される機械的ロールダウン単位を用いて、試料を積層させた。
【０１６６】
Ｔ剥離力：Ｔ剥離力は、粘着面が互いに接触するように、フィルムが互いに積層された後に、粘着剤でコーティングされた２つのフィルムを剥離するために必要とされる力を測定するために使用された方法であった。上に説明される機械的ロールダウン単位及び条件を用いて、試料を調製した。Ｔ剥離力は、ＡＳＴＭ  Ｄ１８７６−０８に従って測定した。
【０１６７】
本開示のいくつかの実施形態は、以下の実施例において詳細に説明されるであろう。
【実施例】
【０１６８】
１．材料
発明実施例及び比較実施例のための材料を以下の表１Ａ及び１Ｂに提供する。
【０１６９】
【表１Ａ】
2020002361.tif 000002
【０１７０】
【表１Ｂ】
2020002361.tif 000003
【０１７１】
基材（発明実施例１〜５を試験するために使用した）を、１．２メートルの単一ビーム、Ｒｅｉｃｏｆｉｌ  ４二成分スパンボンドのパイロットラインにおいて、２つの押出機を用いて紡糸した。繊維を、適切な客室圧力系を使用して、およそ２ｄｐｆの見かけの繊維デニールに引き出した。スリープットを、０．５１ｇｈｍ（グラム／孔／分）で一定に維持した。このダイは、６，８２７孔／メートルの孔密度を有し、各孔は、直径を０．６ｍｍ及びｌ／ｄ比を４とした。およそ２３０℃のポリマー融解温度に伴って、押出機の温度を２２０℃に設定し、ダイの温度を２２５℃に設定した。ＧＳＭ（登録商標）（ｇｓｍまたはグラム／ｍ２）において測定されるように、適切な基本重量を達成するために、直線速度を変化させた。刻印されているロールと平滑なロールとの間で、刻印されているロールの油温度より２℃低い、平滑なロールの油温度を維持しながら、ニップ圧７０Ｎ／ｍｍで、ウェブの接着を行った。２０ｇｓｍのポリプロピレン一成分スパンボンド（ＰＭＳ）に対する刻印されているロールの温度、及び一成分スパンボンド積層体（ＭＳＬ）における６０ｇｓｍのホモポリマーＰＰ不織布は、１５５℃であった。４０ｇｓｍの二成分スパンボンド（ＢＳ）に対する刻印されているロールの温度は、１３５℃であった。
【０１７２】
６０ｇｓｍのホモポリマーＰＰスパンボンドを、３つの押出機及び３０インチのＣｌｏｅｒｅｎディッケルダイを装備したＢｌａｃｋ  Ｃｌａｗｓｏｎ押出コーターを用いて、ＰＥフィルム層でコーティングした。８５重量％／１５重量％のＬＤＰＥ  ６２１Ｉ及びＥＬＩＴＥ  ５８１５強化ポリエチレン樹脂の混合を、押出機の各々に供給し、８ｇｓｍの基本重量でコーティングした。ポリマー混合の融解温度は、３１５℃であった。このコーティング及び不織布は、冷却ロールで一緒になった。ニップ圧は、６０ｐｓｉに設定した。発明実施例の基材に使用された不織布、不織布積層、及びポリマーの説明を以下の表２に提供する。
【０１７３】
【表２】
2020002361.tif 000004
【０１７４】
２．粘性材料（組成物１）の調製
以下の表３に示される材料及び分量を用いて、組成物１を調製した。
【０１７５】
【表３】
2020002361.tif 000005
【０１７６】
表３中の材料を、５ドラムのガラス製バイアル中で秤量し、１時間撹拌しながら、ホットプレート上にて１３０℃で加熱した。次いで、本組成物を、クレープ剥離紙上に広げた。クレープ剥離紙をホットメルトコーティング装置に充填した。コーティングブレード温度を１３０℃に設定し、コーティング温度を１１０℃に設定した。６０ｐｓｉ及び０．５速度に設定したＣｈｅｍＩｎｓｔｒｕｍｅｎｔｓ  ＬＬ−１００実験室ラミネーターを使用して、コーターを通して材料を通過させ、シリコーン剥離紙または表２からの基材のうちの１つに積層させた。４インチ幅のフィルムを基材上にコーティングした。
【０１７７】
一例において、ラミネーターを、およそ２５グラム／平方メートル（ｇｓｍ）に相関する１ミルの表３からの組成物（組成物１）をメートルで測るように設定した。
【０１７８】
一例において、組成物１を測定した後であるが、冷却する前に、ＰＭＳ基材を、ＣｈｅｍＩｎｓｔｒｕｍｅｎｔｓ  ＬＬ−１００実験室ラミネーターによって、クレープ剥離紙上に挟んだ。次いで、クレープ剥離紙から基材への粘着性締結具の移動を完了させるために、１６０°Ｆ及び５０ｐｓｉに設定したＢｅｌｏｉｔ  Ｗｈｅｅｌｅｒ  ７００によって、試料を一緒にホットニップし、粘着性締結具材料を含む基材を、ＰＭＳ基材に粘着剤を移動させるクレープ剥離紙から分離させ、実施例１のための材料を得た。接着剤試験の結果を表４に示す。
【０１７９】
衛生不織布基材（ＢＳ、ＭＳＬ、及びＤＳＭ）の残りを、基材としてＰＭＳを用いた試料のために、上述したものと同じ適用方法に供した。衛生不織布基材の結果もまた、以下の表４に示す（実施例２〜６）。
【０１８０】
ＰＥＴ基材を、基材としてＰＭＳを用いた試料のために、上述したものと同じ適用方法に供した。ＰＥＴ基材の結果を、以下の表５に示す（実施例７〜９）。
【０１８１】
【表４】
2020002361.tif 000006
【０１８２】
表４は、実施例１及び２を用いて、低いＴ剥離力（１〜１０Ｎ／ｉｎ）であるが、高い重ね剪断（「１時間超」〜５０００時間）を提供するような、組成物１の能力を示す。破壊モードは、一般に「接着性」であり、分離されたときに２つの粘着面が元の状態を保つことを意味する。重ね剪断試験には、基材にトルクを与える、または破損するように基材を伸長させるのに十分な重さである、１ｋｇの重りを使用し、そのため、より正確な数字を確保するためにマスキングテープを用いて、基材を補強した。実施例３〜６においては、ステンレス鋼からの１８０°剥離力試験は、その環境に接着しないような、組成物１の実用性を示す。構造物が張り付くべきではない、多くのもの（ヒトの皮膚、他のおむつ構成要素等）と接触するため、このことは、重要である。
【０１８３】
以下の表５は、粘着性締結具配合物（組成物１）の柔軟性を示す。粘剤は、ＰＥＴフィルムに移動させるか、またはその上に直接コーティングする、ならびに衛生または非衛生用途において使用することができる。ＰＥＴ試料は、クレープ剥離紙から２ミルの未処理ポリエステルフィルムに移動コーティングすることによって調製し、上述のように衛生基材と同じプロセスによって積層させた。ＰＥＴにおける結果は、締結具配合物が、低剥離力（実施例７）、高剪断（実施例８）、及びそれ自体の高剥離力（実施例９）を有する場合、衛生基材と一致する。
【０１８４】
【表５】
2020002361.tif 000007
【０１８５】
組成物１を用いて作製されたこれらの構造物（実施例１〜６及び７〜９）は、衛生製品の閉鎖必要性を満たす、本発明の組成物の実用性を示す。本発明の組成物は、本組成物がそれ自体と接触する場合に、（ｉ）粘性、（ｉｉ）剥離性、及び（ｉｉｉ）再付着の間で予期せぬ均衡を提供することが発見されている。
【０１８６】
締結装置に対する業界標準は、フックアンドループ締結具であり、これは、複雑な構造物を必要とし、例えば、フックアンドループ締結具を取り付けるために使用される接着剤を介した破損等のさらなる破損モードを導入する。実施例１〜６及び７〜９は、物品を除去し、再塗布することができるように、何回も再閉鎖することができる。１８０°剥離力試験は、ヒトの皮膚のような基材、物品の他の部分、及び一般環境に接着しないような、組成物１（実施例３〜６及び７）の能力を示す。本発明の構造物に見られるような、低いＴ剥離力（実施例１、２、及び９）は、閉鎖部を開放し、身体から物品を除去し、塗布時、タブを整列させる場合に、タブの再配置を可能にするために必要である。本発明の構造物に見られるような、高い重ね剪断（実施例１、２、及び８）は、塗布した場合、２つのタブを一緒に保持するために必要である。
【０１８７】
本開示は本明細書に含まれる実施形態及び説明に限定されないが、以下の特許請求の範囲の範囲内に入るように、実施形態の部分及び異なる実施形態の要素の組み合わせを含む、これらの実施形態の修正された形態を含むことが特に意図されている。
【図１】
2020002361.tif 000008
【図２】
2020002361.tif 000009
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
本明細書に記載の発明。
【手続補正２】
【補正対象書類名】明細書
【補正対象項目名】０１８７
【補正方法】変更
【補正の内容】
【０１８７】
本開示は本明細書に含まれる実施形態及び説明に限定されないが、以下の特許請求の範囲の範囲内に入るように、実施形態の部分及び異なる実施形態の要素の組み合わせを含む、これらの実施形態の修正された形態を含むことが特に意図されている。
本発明は、以下の態様を含む。
［１］
組成物であって、
ａ）オレフィンブロックコポリマー、
ｂ）粘着付与剤、
ｃ）０．９０ｇ／ｃｃ〜０．９４ｇ／ｃｃの密度を有するエチレン系ポリマー、及び    ｄ）油、の成分を含む、前記組成物。
［２］
前記エチレン系ポリマーが、０．５ｇ／１０分〜７５ｇ／１０分のメルトインデックスを有する、［１］に記載の前記組成物。
［３］
前記オレフィンブロックコポリマーが、エチレン／α−オレフィンマルチブロックコポリマーである、［１］または［２］に記載の前記組成物。
［４］
前記粘着付与剤が、非水素化脂肪族Ｃ５樹脂、水素化脂肪族Ｃ５樹脂、芳香族変性Ｃ５樹脂、テルペン樹脂、水素化Ｃ９樹脂、及びこれらの組み合わせからなる群から選択され、前記粘着付与剤が、０．９２ｇ／ｃｃ〜１．０６ｇ／ｃｃの密度、及び１７５℃で１０００パスカル秒（Ｐａ・ｓ）未満の溶融粘度を有する、［１］〜［３］のいずれかに記載の前記組成物。
［５］
前記エチレン系ポリマーが、３０ｇ／１０分〜５０ｇ／１０分のメルトインデックスを有するエチレンホモポリマーである、［１］〜［４］のいずれかに記載の前記組成物。
［６］
（ａ）３０重量％〜５０重量％の前記オレフィンブロックコポリマー、
（ｂ）３０重量％〜５０重量％の前記粘着付与剤、
（ｃ）５重量％〜１５重量％の前記エチレン系ポリマー、及び
（ｄ）５重量％〜１５重量％の油、を含む、［１］〜［５］のいずれかに記載の前記組成物。
［７］
前記組成物中に存在するオレフィンブロックコポリマーの量が、前記組成物中に存在する粘着付与剤の量以上である、［１］〜［６］のいずれかに記載の前記組成物。
［８］
前記組成物が、０．８５０ｇ／ｃｃ〜０．９２５ｇ／ｃｃの密度を有する、［１］〜［７］のいずれかに記載の前記組成物。
［９］
前記組成物が、１０ｇ／１０分〜１００ｇ／１０分（１９０℃及び２．１６ｋｇ）のメルトインデックスを有する、［１］〜［８］のいずれかに記載の前記組成物。
［１０］
前記組成物が、１時間超の重ね剪断を有する、［１］〜［９］のいずれかに記載の前記組成物。
［１１］
前記組成物が、「０Ｎ／インチ超」〜４Ｎ／インチの１８０°剥離力を有する、［１］〜［１０］のいずれかに記載の前記組成物。
［１２］
前記組成物が、１Ｎ／インチ〜１０Ｎ／インチのＴ剥離力を有する、［１］〜［１１］のいずれかに記載の前記組成物。
［１３］
［１］〜［１２］のいずれかに記載の前記組成物から形成された、フィルム。
［１４］
［１］〜［１２］のいずれかに記載の前記組成物から形成された少なくとも１つの構成要素を含む、物品。
［１５］
締結装置であって、
第１の粘性層を含む第１の基材と、
第２の粘性層を含む第２の基材と、を含み、
各粘性層が、独立して、
ａ）オレフィンブロックコポリマー、
ｂ）粘着付与剤、
ｃ）０．９０ｇ／ｃｃ〜０．９４ｇ／ｃｃの密度を有するエチレン系ポリマー、及び
ｄ）油、を含む組成物から形成される、前記締結装置。
【外国語明細書】
2020002361000001.pdf